"第一成分として、一般式式中、S11及びS12はお互い独立して、炭素原子数1~12のアルキレン基又は単結合を表し、該アルキレン基中の1個の-CH2-又は隣接していない2個以上の-CH2-は-O-、-COO-、-OCO-又は-OCOO-に置き換えられても良く、L11及びL12はお互い独立して、単結合、-O-、-CO-、-COO-、-OCO-又は-C≡C-を表し、mは0又は1を表し、X11からX22はお互い独立して炭素原子数1~3のアルキル基、トリフルオロメチル基、トリフルオロメトキシ基、フッ素原子、塩素原子又は水素原子を表す。で表される重合性化合物からなる群から選ばれる化合物を一種又は二種以上含有し、第二成分として、アルケニル基を有する非重合性液晶化合物を一種又は二種以上含有することを特徴とする重合性化合物含有液晶組成物。第二成分として一般式II式中、R21及びR22はお互い独立して炭素原子数1から10のアルキル基、炭素原子数1から10のアルコキシ基、炭素原子数2から10のアルケニル基又は炭素原子数2から10のアルケニルオキシ基を表し、少なくとも一方が炭素原子数2から10のアルケニル基又は炭素原子数2から10のアルケニルオキシ基を表し、R21及びR22の基中に存在する1個の-CH2-又は隣接していない2個以上の-CH2-は-O-又は-S-に置換されても良く、またR21及びR22の基中に存在する1個又は2個以上の水素原子はフッ素原子又は塩素原子に置換されても良く、Z21及びZ22はお互い独立して単結合、-CH2CH2-、-CH24-、-OCH2-、-CH2O-、-OCF2-、-CF2O-、-CH=CH-又は-C≡C-を表し、A21、B21及びC21はお互い独立して、1,4-フェニレン基、1,4-シクロヘキセニレン基、1,4-ビシクロ2.2.2オクチレン基、ナフタレン-2,6-ジイル基、デカヒドロナフタレン-2,6-ジイル基、1,2,3,4-テトラヒドロナフタレン-2,6-ジイル基又は1,4-シクロヘキシレン基を表し、A21、B21及びC21はお互い独立して、無置換であるか又はこれらの基中に含まれる水素原子がフッ素原子、塩素原子、シアノ基、炭素原子数1~8のアルキル基、炭素原子数1~8のハロゲン化アルキル基、炭素原子数1~8のハロゲン化アルコキシ基、炭素原子数1~8のアルコキシ基又はニトロ基に置換されていても良く、mは0又は1を表す。で表される化合物を一種又は二種以上含有する請求項1に記載の重合性化合物含有液晶組成物。一般式Iにおいて、X11からX22の少なくとも一つがフッ素原子又はメチル基を表す請求項1又は2のいずれか一項に記載の重合性化合物含有液晶組成物。第二成分として、一般式II-1から一般式II-4式中、R21及びR22はお互い独立して炭素原子数1から10のアルキル基、炭素原子数1から10のアルコキシ基、炭素原子数2から10のアルケニル基、炭素原子数2から10のアルケニルオキシ基、フッ素原子、トリフルオロメチル基、トリフルオロメトキシ基又は塩素原子を表し、少なくとも一方が炭素原子数2から10のアルケニル基又は炭素原子数2から10のアルケニルオキシ基を表し、R21及びR22の基中に存在する1個の-CH2-又は隣接していない2個以上の-CH2-は-O-又は-S-に置換されても良く、またR21及びR22の基中に存在する1個又は2個以上の水素原子はフッ素原子又は塩素原子に置換されても良い。で表される化合物から選ばれる化合物を少なくとも1種含有することを特徴とする請求項1~3のいずれか一項に記載の重合性化合物含有液晶組成物。第二成分として、一般式II-5から一般式II-10式中、R21及びR22はお互い独立して炭素原子数1から10のアルキル基、炭素原子数1から10のアルコキシ基、炭素原子数2から10のアルケニル基又は炭素原子数2から10のアルケニルオキシ基を表し、少なくとも一方が炭素原子数2から10のアルケニル基又は炭素原子数2から10のアルケニルオキシ基を表し、R21及びR22の基中に存在する1個の-CH2-又は隣接していない2個以上の-CH2-は-O-又は-S-に置換されても良く、またR21及びR22の基中に存在する1個又は2個以上の水素原子はフッ素原子又は塩素原子に置換されても良い。で表される化合物から選ばれる化合物を少なくとも1種含有することを特徴とする請求項1~4のいずれか一項に記載の重合性化合物含有液晶組成物。第三成分として、一般式III-1から一般式III-4式中、R31及びR32はお互い独立して炭素原子数1から10のアルキル基又は炭素原子数1から10のアルコキシ基を表し、R31及びR32の基中に存在する1個の-CH2-又は隣接していない2個以上の-CH2-は-O-又は-S-に置換されても良く、またR31及びR32の基中に存在する1個又は2個以上の水素原子はフッ素原子又は塩素原子に置換されても良い。で表される重合性化合物からなる群から選ばれる化合物を一種又は二種以上含有し、第四成分として、一般式III-5から一般式III-8式中、R31及びR32はお互い独立して炭素原子数1から10のアルキル基又は炭素原子数1から10のアルコキシ基を表し、これらの基中に存在する1個の-CH2-又は隣接していない2個以上の-CH2-は-O-又は-S-に置換されても良く、またこれらの基中に存在する1個又は2個以上の水素原子はフッ素原子又は塩素原子に置換されても良い。で表される化合物から選ばれる化合物を一種又は二種以上含有することを特徴とする請求項1~5のいずれか一項に記載の重合性化合物含有液晶組成物。一般式Iで表される化合物の含有量が0.01質量から2.0質量であることを特徴とする請求項1~6のいずれか一項に記載の重合性化合物含有液晶組成物。一般式II-1から一般式II-4で表される化合物の含有量が5質量から40質量であることを特徴とする請求項1~7のいずれか一項に記載の重合性化合物含有液晶組成物。25°Cにおける誘電率異方性Δεが-2.0から-6.0の範囲であり、25°Cにおける屈折率異方性Δnが0.08から0.13の範囲であり、ネマチック相-等方性液体相転移温度Tniが60°Cから120°Cの範囲である請求項1~8のいずれか一項に記載の重合性化合物含有液晶組成物。一対の基板に液晶を狭持した構造を有し、該基板は少なくとも透明電極及び偏光板を備え、液晶組成物中に含有した重合性化合物を重合することにより液晶配向能を付与した液晶表示素子に使用する請求項1~9のいずれか一項に記載の重合性化合物含有液晶組成物。請求項1~10のいずれか一項に記載の重合性化合物含有液晶組成物を使用し、重合性化合物含有液晶組成物中の重合性化合物を重合することにより液晶配向能を付与したことを特徴とする液晶表示素子。請求項1~10のいずれか一項に記載の重合性化合物含有液晶組成物を使用したアクティブマトリックス駆動用液晶表示素子。請求項1~10のいずれか一項に記載の重合性化合物含有液晶組成物を使用したVAモード、PSVAモード、IPSモード又はECBモード用液晶表示素子。本発明が解決しようとする課題は、高速応答性を有し、広い温度範囲において析出することなく、重合速度が速く、重合後の液晶配向規制力が高く、焼き付き等の表示特性に不具合を生じない重合性化合物含有液晶組成物を提供することにある。更には、この重合性化合物含有液晶組成物を用いることで表示ムラ等のない表示品位に優れた液晶表示素子を提供することにある。本願発明者らは種々の重合性化合物及び種々の非重合性の液晶化合物の検討を行った結果、特定の構造を有する重合性化合物及び非重合性の液晶化合物を含有する重合性化合物含有液晶組成物が前述の課題を解決できることを見出し、本願発明を完成するに至った。すなわち、第一成分として、一般式式中、S11及びS12はお互い独立して、炭素原子数1~12のアルキレン基又は単結合を表し、該アルキレン基中の1個の-CH2-又は隣接していない2個以上の-CH2-は-O-、-COO-、-OCO-又は-OCOO-に置き換えられても良く、L11及びL12はお互い独立して、単結合、-O-、-CO-、-COO-、-OCO-又は-C≡C-を表し、mは0又は1を表し、X11からX22はお互い独立して炭素原子数1~3のアルキル基、トリフルオロメチル基、トリフルオロメトキシ基、フッ素原子、塩素原子又は水素原子を表す。で表される重合性化合物からなる群から選ばれる化合物を一種又は二種以上含有し、第二成分として、アルケニル基を有する非重合性液晶化合物を一種又は二種以上含有することを特徴とする重合性化合物含有液晶組成物を提供し、更に、当該液晶組成物を用いた液晶表示素子を提供する。本願発明の必須成分である重合性化合物及び非重合性液晶化合物は相溶性が優れるため、低い温度でもネマチック状態を維持するような安定した重合性化合物含有液晶組成物を得ることができる。また、非重合性液晶化合物は、高速応答性を示すことに加え、重合性化合物の重合速度が速いため、重合に使用するエネルギー量を抑えることができ非重合性液晶化合物への悪影響が大幅に軽減される。これにより液晶組成物中の重合性化合物を重合することで配向付与する液晶表示素子の表示不具合が大幅に軽減され、また、製造時の歩留まりを向上できるため、該液晶表示素子用の液晶組成物として有用である。<重合性化合物>本願発明で用いられる重合性化合物である一般式Iにおいて、S11及びS12はお互い独立して、炭素原子数1~12のアルキレン基又は単結合を表し、該アルキレン基中の1個の-CH2-又は隣接していない2個以上の-CH2-は-O-、-COO-、-OCO-又は-OCOO-に置き換えられても良いが、-CH2-が酸素原子同士が直接結合しないものとして酸素原子、-COO-、-OCO-、又は-OCOO-に置き換えられても良い炭素原子数1~6のアルキレン基又は単結合が好ましく、炭素原子数1~4のアルキレン基又は単結合がより好ましい。L11及びL12はお互い独立して、単結合、-O-、-CO-、-COO-、-OCO-又は-C≡C-を表すが、単結合が好ましい。mは0又は1を表し、X11からX22はお互い独立して炭素原子数1~3のアルキル基、トリフルオロメチル基、トリフルオロメトキシ基、フッ素原子、塩素原子又は水素原子を表すが、メチル基、トリフルオロメチル基、フッ素原子又は水素原子が好ましく、X11からX22の何れか一つがメチル基又はフッ素原子であることがより好ましく、X11からX22の何れか一つがメチル基又はフッ素原子であり、他は全て水素原子であることがより好ましい。一般式Iで表される重合性化合物における骨格部分メソゲン部分、L11及びL12で挟まれた部分の好ましい例は、一般式I-1から一般式I-24である。これらの一般式I-1から一般式I-10で表される骨格を含む重合性化合物は非重合性液晶化合物との相溶性が良好であり、低い温度でもネマチック状態を維持するような安定な液晶組成物を得ることができるため、好ましい。また、一般式I-11から一般式I-24で表される骨格を含む重合性化合物はより重合速度が速く、重合後の配向規制力が適度であり、液晶の良好な配向状態が得られるため好ましい。本願発明の重合性化合物含有液晶組成物では、一般式Iで表される重合性化合物を少なくとも1種を含有するが、1種から5種含有することが好ましく、1種から3種含有することがより好ましい。一般式Iで表される重合性化合物の含有率が少ない場合、液晶組成物に対する配向規制力が弱くなる。逆に、一般式Iで表される重合性化合物の含有率が多すぎる場合、重合時の必要エネルギーが上昇し、重合せず残存してしまう重合性化合物の量が増加し、表示不良の原因となるため、重合性化合物含有液晶組成物中の重合性化合物の含有量の下限値は0.01質量であることが好ましく、0.03質量であることがより好ましく、0.05質量であることがより好ましく、上限値は2.0質量であることが好ましく、1.0質量であることがより好ましく、0.5質量であることが特に好ましい。<液晶化合物>第二成分として用いるアルケニル基を有する非重合性液晶化合物としては、一般式IIで表される化合物が好ましい。式中、R21及びR22はお互い独立して炭素原子数1から10のアルキル基、炭素原子数1から10のアルコキシ基、炭素原子数2から10のアルケニル基又は炭素原子数2から10のアルケニルオキシ基を表し、少なくとも一方が炭素原子数2から10のアルケニル基又は炭素原子数2から10のアルケニルオキシ基を表し、R21及びR22の基中に存在する1個の-CH2-又は隣接していない2個以上の-CH2-は-O-又は-S-に置換されても良く、またR21及びR22の基中に存在する1個又は2個以上の水素原子はフッ素原子又は塩素原子に置換されても良く、Z21及びZ22はお互い独立して単結合、-CH2CH2-、-CH24-、-OCH2-、-CH2O-、-OCF2-、-CF2O-、-CH=CH-又は-C≡C-を表し、A21、B21及びC21はお互い独立して、1,4-フェニレン基、1,4-シクロヘキセニレン基、1,4-ビシクロ2.2.2オクチレン基、ナフタレン-2,6-ジイル基、デカヒドロナフタレン-2,6-ジイル基、1,2,3,4-テトラヒドロナフタレン-2,6-ジイル基又は1,4-シクロヘキシレン基を表し、A21、B21及びC21はお互い独立して、無置換であるか又はこれらの基中に含まれる水素原子がフッ素原子、塩素原子、シアノ基、炭素原子数1~8のアルキル基、炭素原子数1~8のハロゲン化アルキル基、炭素原子数1~8のハロゲン化アルコキシ基、炭素原子数1~8のアルコキシ基又はニトロ基に置換されていても良く、mは0又は1を表す。式中、R21及びR22はお互い独立して、炭素原子数1から10のアルキル基、炭素原子数1から10のアルコキシ基、炭素原子数2から10のアルケニル基又は炭素原子数2から10のアルケニルオキシ基が好ましく、炭素原子数1から7のアルキル基、炭素原子数1から7のアルコキシ基、炭素原子数2から7のアルケニル基又は炭素原子数2から7のアルケニルオキシ基が好ましく、炭素原子数1から5のアルキル基、炭素原子数1から5のアルコキシ基、炭素原子数2から5のアルケニル基又は炭素原子数2から5のアルケニルオキシ基が好ましく、直鎖状であることが好ましい。またR21及びR22の少なくとも一方がアルケニル基又はアルケニルオキシ基が好ましい。Z21及びZ22はお互い独立して単結合、-CH2CH2-、-OCH2-、-CH2O-、-OCF2-、-CF2O-、-CH=CH-又は-C≡C-が好ましく、単結合、-CH2CH2-、-OCH2-又は-CH2O-が好ましい。A21、B21及びC21はお互い独立して、1,4-フェニレン基、1,4-ビシクロ2.2.2オクチレン基、ナフタレン-2,6-ジイル基、デカヒドロナフタレン-2,6-ジイル基、1,2,3,4-テトラヒドロナフタレン-2,6-ジイル基又は1,4-シクロヘキシレン基が好ましく、1,4-フェニレン基、ナフタレン-2,6-ジイル基又は1,4-シクロヘキシレン基が好ましく、1,4-フェニレン基又は1,4-シクロヘキシレン基が好ましい。また、A21、B21及びC21はお互い独立して、無置換であるか又はこれらの基中に含まれる水素原子がフッ素原子、塩素原子、シアノ基、炭素原子数1~8のアルキル基、炭素原子数1~8のハロゲン化アルキル基、炭素原子数1~8のハロゲン化アルコキシ基又は炭素原子数1~8のアルコキシ基で置換されていることが好ましく、無置換であるか又はこれらの基中に含まれる水素原子がお互い独立して無置換であるか又はこれらの基中に含まれる水素原子がフッ素原子、炭素原子数1~3のアルキル基、炭素原子数1~3のハロゲン化アルキル基、炭素原子数1~3のハロゲン化アルコキシ基又は炭素原子数1~3のアルコキシ基で置換されていることが好ましい。mは0又は1を表す。更に詳述すると、使用される一般式IIは、一般式II-1から一般式II-4式中、R21及びR22は上述のR21及びR22と同じ意味を表す。で表される化合物及び、一般式II-5から一般式II-10式中、R21及びR22は上述のR21及びR22と同じ意味を表す。で表される化合物が好ましい。本願発明の重合性化合物含有液晶組成物では、一般式IIで表される化合物を1種又は2種以上含有するが、1種から6種含有することが好ましく、1種から5種含有することがより好ましい。また、一般式IIで表される化合物の含有率は、下限値としては5質量が好ましく、8質量が好ましく、10質量がより好ましく、上限値としては40質量が好ましく、35質量が好ましく、25質量がより好ましい。本願発明の重合性化合物含有液晶組成物には、追加的にアルケニル基を有さない非重合性液晶化合物を含有することができる。具体的には、例えば、一般式III-1~一般式III-40式中、R31及びR32はお互い独立して炭素原子数1から10のアルキル基又は炭素原子数1から10のアルコキシ基を表し、これらの基中に存在する1個の-CH2-又は隣接していない2個以上の-CH2-は-O-又は-S-に置換されても良く、またR31及びR32の基中に存在する1個又は2個以上の水素原子はフッ素原子又は塩素原子に置換されても良い。で表される化合物が挙げられる。<液晶組成物及び液晶表示素子>本願発明の液晶組成物において、ネマチック相等方性液体相転移温度Tniは60から120°Cであることが好ましく、下限値としては65°Cがより好ましく、70°Cが特に好ましい。上限値としては100°Cがより好ましく、90°Cが特に好ましい。25°Cにおける誘電率異方性Δεが-2.0から-6.0であることが好ましく、-2.5から-5.0であることがより好ましく、-2.5から-3.5であることが特に好ましい。25°Cにおける屈折率異方性Δnは、0.08から0.13であることが好ましいが、0.09から0.12であることがより好ましい。更に詳述すると、薄いセルギャップに対応する場合は0.10から0.12であることが好ましく、厚いセルギャップに対応する場合は0.08から0.10であることが好ましい。20°Cにおける粘度ηは10から30mPasであることが好ましいが、10から25mPasであることがより好ましく、10から20mPasであることが特に好ましい。本願発明の液晶組成物は、上記の化合物以外に、通常のネマチック液晶材料、スメクチック液晶材料、コレステリック液晶材料、酸化防止剤、紫外線吸収剤、重合開始剤又は重合禁止剤などを含有していてもよい。本願発明の重合性化合物含有液晶組成物は、重合開始剤が存在しない場合でも重合は進行するが、重合を促進するために重合開始剤を含有していてもよい。重合開始剤としては、ベンゾインエーテル類、ベンゾフェノン類、アセトフェノン類、ベンジルケタール類、アシルフォスフィンオキサイド類等が挙げられる。本願発明の液晶組成物には、その保存安定性を向上させるために、安定剤を添加することもできる。使用できる安定剤としては、例えば、ヒドロキノン類、ヒドロキノンモノアルキルエーテル類、第三ブチルカテコール類、ピロガロール類、チオフェノール類、ニトロ化合物類、β-ナフチルアミン類、β-ナフトール類、ニトロソ化合物等が挙げられる。安定剤を使用する場合の添加量は、液晶組成物に対して0.005~1質量の範囲が好ましく、0.02~0.5質量が更に好ましく、0.03~0.1質量が特に好ましい。本願発明の液晶組成物は、液晶組成物中の重合性化合物が重合することにより液晶配向能が付与され、液晶組成物の複屈折を利用して光の透過光量を制御する液晶表示素子に使用される。液晶表示素子として、AM-LCDアクティブマトリックス液晶表示素子、TNネマチック液晶表示素子、STN-LCD超ねじれネマチック液晶表示素子、OCB-LCD及びIPS-LCDインプレーンスイッチング液晶表示素子に有用であるが、AM-LCDに特に有用であり、透過型あるいは反射型の液晶表示素子に用いることができる。液晶表示素子に使用される液晶セルの2枚の基板はガラス又はプラスチックの如き柔軟性をもつ透明な材料を用いることができ、一方はシリコン等の不透明な材料でも良い。透明電極層を有する透明基板は、例えば、ガラス板等の透明基板上にインジウムスズオキシドITOをスパッタリングすることにより得ることができる。カラーフィルターは、例えば、顔料分散法、印刷法、電着法又は、染色法等によって作成することができる。顔料分散法によるカラーフィルターの作成方法を一例に説明すると、カラーフィルター用の硬化性着色組成物を、該透明基板上に塗布し、パターニング処理を施し、そして加熱又は光照射により硬化させる。この工程を、赤、緑、青の3色についてそれぞれ行うことで、カラーフィルター用の画素部を作成することができる。その他、該基板上に、TFT、薄膜ダイオード、金属絶縁体金属比抵抗素子等の能動素子を設けた画素電極を設置してもよい。前記基板を、透明電極層が内側となるように対向させる。その際、スペーサーを介して、基板の間隔を調整してもよい。このときは、得られる調光層の厚さが1~100μmとなるように調整するのが好ましい。1.5から10μmが更に好ましく、偏光板を使用する場合は、コントラストが最大になるように液晶の屈折率異方性Δnとセル厚dとの積を調整することが好ましい。又、二枚の偏光板がある場合は、各偏光板の偏光軸を調整して視野角やコントラトが良好になるように調整することもできる。更に、視野角を広げるための位相差フィルムも使用することもできる。スペーサーとしては、例えば、ガラス粒子、プラスチック粒子、アルミナ粒子、フォトレジスト材料等が挙げられる。その後、エポキシ系熱硬化性組成物等のシール剤を、液晶注入口を設けた形で該基板にスクリーン印刷し、該基板同士を貼り合わせ、加熱しシール剤を熱硬化させる。2枚の基板間に重合性化合物含有液晶組成物を狭持させる方法は、通常の真空注入法又はODF法などを用いることができる。重合性化合物を重合させる方法としては、液晶の良好な配向性能を得るために適度な重合速度が望ましいので、紫外線又は電子線等の活性エネルギー線を単一又は併用又は順番に照射することによって重合させる方法が好ましい。紫外線を使用する場合、偏光光源を用いても良いし、非偏光光源を用いても良い。また、重合性化合物含有液晶組成物を2枚の基板間に挟持させて状態で重合を行う場合には、少なくとも照射面側の基板は活性エネルギー線に対して適当な透明性が与えられていなければならない。また、光照射時にマスクを用いて特定の部分のみを重合させた後、電場や磁場又は温度等の条件を変化させることにより、未重合部分の配向状態を変化させて、更に活性エネルギー線を照射して重合させるという手段を用いても良い。特に紫外線露光する際には、重合性化合物含有液晶組成物に交流電界を印加しながら紫外線露光することが好ましい。印加する交流電界は、周波数10Hzから10kHzの交流が好ましく、周波数60Hzから10kHzがより好ましく、電圧は液晶表示素子の所望のプレチルト角に依存して選ばれる。つまり、印加する電圧により液晶表示素子のプレチルト角を制御することができる。MVAモードの液晶表示素子においては、配向安定性及びコントラストの観点からプレチルト角を80度から89.9度に制御することが好ましい。照射時の温度は、本願発明の液晶組成物の液晶状態が保持される温度範囲内であることが好ましい。室温に近い温度、即ち、典型的には15~35°Cでの温度で重合させることが好ましい。紫外線を発生させるランプとしては、メタルハライドランプ、高圧水銀ランプ、超高圧水銀ランプ等を用いることができる。また、照射する紫外線の波長としては、液晶組成物の吸収波長域でない波長領域の紫外線を照射することが好ましく、必要に応じて、紫外線をカットして使用することが好ましい。照射する紫外線の強度は、0.1mW/cm2~100W/cm2が好ましく、2mW/cm2~80W/cm2がより好ましい。照射する紫外線のエネルギー量は、適宜調整することができるが、10mJ/cm2から500J/cm2が好ましく、100mJ/cm2から200J/cm2がより好ましい。紫外線を照射する際に、強度を変化させても良い。紫外線を照射する時間は照射する紫外線強度により適宜選択されるが、10秒から3600秒が好ましく、10秒から600秒がより好ましい。以下に実施例を挙げて本発明を更に詳述するが、本発明はこれらの実施例に限定されるものではない。また、以下の実施例及び比較例の組成物におけるは質量を意味する。実施例中、測定した特性は以下の通りである。Tni:ネマチック相-等方性液体相転移温度°CΔn:25°Cにおける屈折率異方性Δε:25°Cにおける誘電率異方性η:20°Cにおける粘度mPas応答速度の測定方法重合性化合物含有液晶組成物中の重合性化合物を重合させた垂直配向性液晶表示素子に5V印加し、その電圧をオフにした時の立ち下がりの時間ミリ秒を応答速度とした。UV硬化後のモノマー残存量の測定方法液晶セルに液晶組成物を注入後、UVを照射し重合性化合物を重合させる。その後、液晶セルを分解し、液晶材料、重合物、未重合の重合性化合物を含む溶出成分のアセトニトリル溶液を得る。これを高速液体クロマトグラフィーカラム:逆相非極性カラム、展開溶媒:アセトニトリル又はアセトニトリル/水、検出器:UV検出器により、各成分のピーク面積を測定する。指標とする液晶材料のピーク面積と未重合の重合性化合物のピーク面積比から、残存する重合性化合物の量を決定した。この値と当初添加した重合性化合物の量からモノマー残存量を決定した。なお、重合性化合物の残存量の検出限界は500ppmであった。焼き付き評価方法重合後の液晶表示素子を白黒のチェッカーパターンになるように電圧印加し、経過時間ごとに中間調の表示をした時の輝度変化状態を目視観察した。実施例1一般式IIから選ばれる化合物及び一般式IIIから選ばれる化合物を含有した液晶組成物LC-1を調製し、99.7のLC-1に式I-1-1で表される重合性化合物を0.3添加して、重合性化合物含有液晶組成物CLC-1を調整した。以下に、調製した重合性化合物含有液晶組成物CLC-1とその物性値を示す。この重合性化合物含有液晶組成物CLC-1は、Tni:74.1°C、Δn:0.101、Δε:-3.0である。CLC-1をセルギャップ3.5μmでホメオトロピック配向を誘起するポリイミド配向膜を塗布したITO付きセルに真空注入法で注入した。このセルのプレチルト角クリスタルローテーション法を測定した後、周波数1kHzで1.8Vの矩形波を印加しながら、320nm以下の紫外線をカットするフィルターを介して高圧水銀灯により液晶セルに紫外線を照射した。セル表面の照射強度が15mW/cm2となるように調整して600秒間照射し、重合性化合物含有液晶組成物中の重合性化合物を重合させた垂直配向性液晶表示素子を得た。この液晶表示素子の応答速度は、5.3ミリ秒であった。液体クロマトグラフ分析により、素子中に式I-1-1で示される未重合の重合性化合物の含有量を分析したが検出されなかった。これにより、式I-1-1で示される重合性化合物は、重合後に残存する未重合物が検出限界以下であることを確認した。比較例199.7の液晶組成物LC-1に式Aで表される重合性化合物を0.3添加して、重合性化合物含有液晶組成物CLC-Aを調整した。この化合物は実施例1で使用している重合性化合物の重合基がともにアクリレート基となった化合物である。以下に、調製した重合性化合物含有液晶組成物CLC-Aとその物性値を示す。比較例1に示す重合性化合物含有液晶組成物CLC-Aは、Tni:74.2°C、Δn:0.101、Δε:-3.0であった。CLC-Aを用いる以外は実施例1と同様にして垂直配向性液晶表示素子を得た。この液晶表示素子の応答速度は、実施例1と同じ5.3ミリ秒であった。液体クロマトグラフ分析により、素子中に含有する未重合の式Aで示される重合性化合物の含有量を分析した結果、1500ppm検出された。これにより、式Aで示される重合性化合物は、完全には重合していないことを確認した。比較例2液晶組成物LC-Bを調製し、99.7のLC-Bに式I-1-1で表される重合性化合物を0.3添加して、重合性化合物含有液晶組成物CLC-Bを調整した。以下に、調製した重合性化合物含有液晶組成物CLC-Bとその物性値を示す。比較例2に示す重合性化合物含有液晶組成物CLC-Bは、Tni:74.6°C、Δn:0.101、Δε:-3.1であった。CLC-Bを用いる以外は実施例1と同様にして垂直配向性液晶表示素子を得た。この液晶表示素子の応答速度は、6.4ミリ秒であり、実施例1の素子と比べ、約20程度遅いものであった。液体クロマトグラフ分析により、素子中に含有する未重合の式I-1-1で示される重合性化合物の含有量を分析した結果、重合後に残存する未重合物が検出限界以下であることを確認した実施例1比較例1および比較例2を低温保存試験したところ、-30°C及び-20°Cで実施例1はネマチック状態を2週間維持したのに対し、比較例1およびは比較例2は1週間しかネマチック状態を維持せず、2週目には析出が確認された。このことから、実施例1は広い温度範囲でネマチック状態を維持する非常に有用な重合性化合物含有液晶組成物であることが確認された。実施例2一般式IIから選ばれる化合物及び一般式IIIから選ばれる化合物を含有した液晶組成物LC-2を調製し、99.7のLC-2に式I-6-1で表される重合性化合物を0.3添加して、重合性化合物含有液晶組成物CLC-2を調整した。重合性化合物含有液晶組成物CLC-2の物性値は、Tni:77.0°C、Δn:0.103、Δε:-3.2であった。CLC-2を用いる以外は実施例1と同様にして垂直配向性液晶表示素子を得た。この液晶表示素子の応答速度は、4.7ミリ秒であった。液体クロマトグラフ分析により、素子中に式I-6-1で示される未重合の重合性化合物の含有量を分析したが検出されなかった。これにより、式I-6-1で示される重合性化合物は、重合後に残存する未重合物が検出限界以下であることを確認した。実施例3一般式IIから選ばれる化合物及び一般式IIIから選ばれる化合物を含有した液晶組成物LC-3を調整し、99.7のLC-3に式I-13-1で表される重合性化合物を0.3添加して、重合性化合物含有液晶組成物CLC-3を調整した。重合性化合物含有液晶組成物CLC-3の物性値は、Tni:76.4°C、Δn:0.090、Δε:-2.9であった。CLC-3を用いる以外は実施例1と同様にして垂直配向性液晶表示素子を得た。この液晶表示素子の応答速度は、5.0ミリ秒であった。液体クロマトグラフ分析により、素子中に式I-13-1で示される未重合の重合性化合物の含有量を分析したが検出されなかった。これにより、式I-13-1で示される重合性化合物は、重合後に残存する未重合物が検出限界以下であることを確認した。実施例499.7の液晶組成物LC-1に式I-4-1で表される重合性化合物を0.3添加して重合性化合物含有液晶組成物CLC-4を調製した。CLC-4を用いる以外は実施例1と同様にして垂直配向性液晶表示素子を得た。この液晶表示素子の応答速度は、5.1ミリ秒であった。液体クロマトグラフ分析により、素子中に式I-4-1で示される未重合の重合性化合物の含有量を分析したが検出されなかった。これにより、式I-4-1で示される重合性化合物は、重合後に残存する未重合物が検出限界以下であることを確認した。実施例599.7の液晶組成物LC-1に式I-13-1で表される重合性化合物を0.3添加して重合性化合物含有液晶組成物CLC-5を調製した。CLC-5を用いる以外は実施例1と同様にして垂直配向性液晶表示素子を得た。この液晶表示素子の応答速度は、5.2ミリ秒であった。液体クロマトグラフ分析により、素子中に式I-13-1で示される未重合の重合性化合物の含有量を分析したが検出されなかった。これにより、式I-13-1で示される重合性化合物は、重合後に残存する未重合物が検出限界以下であることを確認した。実施例6及び比較例3実施例1~5及び比較例1~2で作成した重合後の液晶表示素子を電圧印加し、経過時間と焼き付きの様子を目視確認した。○は変化が見られないことを表す。×は焼きつきが見られ、×の数が多いほど程度が悪いことを表す。比較例1で作製した液晶表示素子は表示後48時間で焼き付きが発生し、168時間後には、ほぼ全面に渡り表示不良が見られた。これに対し実施例1~5で作製した液晶表示素子では、500時間経過後でも、良好な表示状態を維持した。比較例2では作製した液晶表示素子は応答速度が遅く、重合性組成物の低温安定性が大幅に劣るが、焼き付きは発生しなかった。これにより、本願発明化合物に使用される非重合性液晶化合物は、紫外線や熱に対する安定性が高く、重合性材料がすべて重合し消費された液晶表示素子の高い信頼性が確認でき、また配向規制力の低下も起こらずポリマーが十分大きな剛直性を有していることがわかった。"